(57)【要約】  本発明は、卵巣癌用の特異的に標的化された生分解性両親媒性ポリマー、それから製造されたポリマーベシクル及びその使用を提供する。前記生分解性両親媒性ポリマーは、ジチオカーボネートモノマー含有ポリマーを標的分子と結合して製造される。前記生分解性両親媒性ポリマーにより製造されたポリマーベシクルは、架橋剤を添加することなしに自己架橋することができ、かつ該架橋は、還元に敏感な性質を有するため、薬物徐放性システムに用いられるので、ナノ薬物の臨床応用製造に有益である。【選択図】図１２
2019507190.tif 000002
【特許請求の範囲】
【請求項１】
ジチオカーボネートモノマー含有ポリマーを標的分子と結合して製造され、
前記標的分子は、ＧＥ１１ポリペプチド、葉酸ＦＡ、トランスフェリンｔｒａｎｓｆｅｒｒｉｎ、又はハーセプチンタンパク質であり、
前記ジチオカーボネートモノマー含有ポリマーの化学構造式は、式Ｉ又は式ＩＩのいずれかであり、
【化１】
2019507190.tif 000025
（式Ｉ）
【化２】
2019507190.tif 000026
（式ＩＩ）
Ｒ１は、以下の基から選択される１種であり、
【化３】
2019507190.tif 000027
Ｒ２は、以下の基から選択される１種であり、
【化４】
2019507190.tif 000028
ｋが１１３〜１７０で、ｘが１５〜４５で、ｙが８０〜３００で、ｍが２２０〜２８０であることを特徴とする、卵巣癌用の特異的に標的化された生分解性両親媒性ポリマー。
【請求項２】
ジチオカーボネートモノマー含有ポリマーの化学構造式が式Ｉである場合、分子量は３０〜５５ｋＤａであり、
ジチオカーボネートモノマー含有ポリマーの化学構造式が式ＩＩである場合、分子量は６０〜９５ｋＤａであることを特徴とする、請求項１に記載の卵巣癌用の特異的に標的化された生分解性両親媒性ポリマー。
【請求項３】
（１）請求項１に記載の卵巣癌用の特異的に標的化された生分解性両親媒性ポリマーにより製造され、
（２）請求項１に記載のジチオカーボネートモノマー含有ポリマーにより製造され、
（３）請求項１に記載の卵巣癌用の特異的に標的化された生分解性両親媒性ポリマーとジチオカーボネートモノマー含有ポリマーにより製造され、
（４）請求項１に記載のジチオカーボネートモノマーのポリマーにより製造されたベシクル表面に、ＧＥ１１ポリペプチド、葉酸、トランスフェリン又はハーセプチンタンパク質である標的化分子をカップリングすることにより製造されることを特徴とするポリマーベシクル。
【請求項４】
前記ポリマーベシクルは自己架橋ポリマーベシクルであり、前記自己架橋ポリマーベシクルの粒子径は５０〜１６０ｎｍであることを特徴とする、請求項３に記載のポリマーベシクル。
【請求項５】
前記ポリマーベシクルは、請求項１に記載の卵巣癌用の特異的に標的化された生分解性両親媒性ポリマーとジチオカーボネートモノマー含有ポリマーにより製造され、
前記卵巣癌用の特異的に標的化された生分解性両親媒性ポリマーの使用量は、質量百分率で１〜４０ｗｔ．％であることを特徴とする、請求項３に記載のポリマーベシクル。
【請求項６】
請求項３〜５に記載のいずれか一種のポリマーベシクルの、卵巣癌治療薬の担体としての使用。
【請求項７】
前記卵巣癌治療薬は、小分子抗癌薬であることを特徴とする、請求項６に記載の使用。
【請求項８】
前記小分子抗癌薬は、パクリタキセル、ドセタキセル、ドキソルビシン、オラパリブ、ゲフィチニブ、ドキソルビシン塩酸塩、エピルビシン塩酸塩又はイリノテカン塩酸塩であることを特徴とする、請求項７に記載の使用。
【請求項９】
請求項１又は２に記載の卵巣癌用の特異的に標的化された生分解性両親媒性ポリマーの、卵巣癌を治療するナノ薬物の製造における使用。
【請求項１０】
請求項３に記載のポリマーベシクルの、卵巣癌を治療するナノ薬物の製造における使用。
【発明の詳細な説明】
【技術分野】
【０００１】
本発明は、生分解性ポリマー材料及びその使用に関するものであり、具体的には、卵巣癌用の特異的に標的化された生分解性両親媒性ポリマー、それから製造されたポリマーベシクル及び卵巣癌の標的治療における使用に関するものであり、医薬材料の領域に属する。
【背景技術】
【０００２】
生分解性ポリマーは、非常に独特の性能を有しているため、手術用縫合糸、骨固定具、生体組織工学足場材料及び薬物徐放性担体などの、生物医学の各分野に広く応用される。合成される生分解性ポリマーは、主に、最もよく用いられている生分解性ポリマーである脂肪族ポリエステル（ポリグリコリドＰＧＡ、ポリラクチドＰＬＡ、ラクチド−グリコリドコポリマーＰＬＧＡ、ポリカプロラクトンＰＣＬ）、ポリカーボネート（ポリトリメチレンカーボネートＰＴＭＣ）などを有する。しかしながら、従来の生分解性ポリマー、例えば、ＰＴＭＣ、ＰＣＬ、ＰＬＡ及びＰＬＧＡなどは、構造が比較的単一であり、修飾可能な官能基が欠乏するため、通常、体内循環が安定した薬物担体を提供することが困難である。ポリカーボネートの分解生成物は、主に、二酸化炭素と中性グリコールであり、酸性分解生成物を生成しない。機能性環状カーボネートモノマーは、ＧＡ、ＬＡ、ε−ＣＬなどの環状エステルモノマー及び他の環状カーボネートモノマーと共重合して、異なる性能の生分解性ポリマーを得ることができる。
【０００３】
また、従来の技術により製造された生分解性ポリマーから得られる生分解性ナノ担体は、体内循環が安定せず、腫瘍細胞による摂取が低く、細胞内の薬物濃度が低いという問題があるので、ナノ薬物の薬効が低く、毒性や副作用もある。機能性生分解性ポリマーは、ナノミセル薬を製造でき、生体内で安定して循環するが、疎水性の小分子抗癌薬しか担持できず、浸透性がより高い親水性小分子抗癌薬に無効であり、薬物担体としての使用が大幅に制限される。
【０００４】
癌は、ヒトの健康を脅かす主な原因であり、その発症率及び死亡率が年々上昇する傾向がある。卵巣癌は、卵巣腫瘍の１種の悪性腫瘍であり、卵巣に成長した悪性腫瘍であり、９０％〜９５％が卵巣原発性の癌であり、５％〜１０％が他の部位で原発して卵巣に転移した癌である。卵巣の胚の発育、組織の解剖及び内分泌機能が複雑であるため、その罹る腫瘍は、良性の可能性があるが、他方、悪性の可能性もある。卵巣癌が早期に特異的な症状を欠くとともに、スクリーニングの作用が限られ、その組織タイプ及び良悪性を鑑別することが非常に困難であるため、早期診断が比較的困難である。つまり、卵巣癌の試験開腹術を行う過程において発見した腫瘍は、卵巣内に限られるものが３０％であり、大部分が子宮両側付属器、大網膜及び骨盤内各器官に拡散し、診察を受ける時に晩期であるのが６０％〜７０％となり、晩期の症例に対する治療効果が低い。今日まで、卵巣癌は、診断も治療も難題であった。また、卵巣癌の発症例は、子宮頸癌及び子宮内膜癌より低く、婦人科悪性腫瘍の第３位にあるが、死亡率は、子宮頸癌と子宮内膜癌の和を超え、婦人科癌の第１位となり、したがって、女性の健康をひどく脅かす最大の疾患である。
【０００５】
要するに、卵巣癌は、発症率が高い女性の悪性腫瘍であり、発症した絶対人数は多くないが、死亡率が高い。その原因は、主に、早期に察知しにくく、早期に診断しにくく、大部分が診断すると晩期であり、手術切除の最適な時間を逃してしまい、かつ、その治療には治癒率が低く、転移しやすく、薬剤耐性があるという特徴も存在する。ナノ薬物は、従来の化学治療薬の体内分布を変え、腫瘍内の薬物濃度を上げ、治療効果を高め、卵巣癌を治療するキーポイントとして有望である。ＤＯＸＩＬ（ＰＥＧ化リポソームドキソルビシン）は、ＦＤＡにより最も早く承認されたリポソームベシクルナノ薬物ＤＯＸＩＬ（ＰＥＧ化リポソームドキソルビシン）であり、臨床的には卵巣癌の治療に有効である。しかし、ＤＯＸＩＬにも問題が存在する。
【０００６】
第一に、その最大耐量（ＭＴＤ）が小さいため、治療濃度域が相対的に狭く、さらに、毒性や副作用が発生しやすいという問題がある。第二に、ＤＯＸＩＬは、ＥＰＲ効果に基づく受動的標的作用を有し、異なる腫瘍の巨大な個体差のため、１つの共通の統一のメカニズムを用いてナノ薬物を全ての腫瘍組織及び腫瘍細胞に送達しにくい（非特許文献１参照）。さらに、異なる腫瘍に対して、異なる腫瘍の表面特性が大きく異なるため、同じ腫瘍の異なる患者間での違いも大きく、同じ腫瘍においても異なる腫瘍細胞も全く同じではないため、個別化治療が特に重要となる。したがって、目標腫瘍に適した標的系を個別化して設計する必要があり、１つの適応疾患に適した薬物を他の症例に勝手に用いることができないため、個別化治療が特に重要となる。
【先行技術文献】
【非特許文献】
【０００７】
【非特許文献１】Ｓ．Ｅｅｔｅｚａｄｉ，ＳＮ．Ｅｋｄａｗｉ，Ｃ．Ａｌｌｅｎ，Ａｄｖ．Ｄｒｕｇ  Ｄｅｌｉｖ  Ｒｅｖ．，２０１５，９１，７−２２．
【発明の概要】
【発明が解決しようとする課題】
【０００８】
したがって、腫瘍特異性を有する特定の腫瘍に対する能動的な標的ナノ薬物を開発して、腫瘍細胞の有効薬物濃度を高め、生体内外での治療効果を改善するというナノ薬物のさらなる利点を実現する必要がある。
【課題を解決するための手段】
【０００９】
本発明は、卵巣癌用に特異的に標的化された生分解性両親媒性ポリマー、それから製造されたポリマーベシクル、抗卵巣癌薬の担体としての卵巣癌標的治療薬の製造における使用を提供することを目的とする。
【００１０】
上記目的を達成するために、本発明の具体的な技術手段を、以下説明する。
卵巣癌用の特異的に標的化された生分解性両親媒性ポリマーであって、ジチオカーボネートモノマー含有ポリマーを標的分子と結合して製造され、前記標的分子は、ＧＥ１１（ポリペプチド）、ＦＡ（葉酸）、ｔｒａｎｓｆｅｒｒｉｎ（トランスフェリン）、又はハーセプチンタンパク質であり、前記ジチオカーボネートモノマー含有ポリマーの化学構造式は、式Ｉ又は式ＩＩのいずれかである。
【化１】
2019507190.tif 000003
（式Ｉ）
【化２】
2019507190.tif 000004
（式ＩＩ）
また、Ｒ１は、以下の基から選択される１種であり、
【化３】
2019507190.tif 000005
Ｒ２は、以下の基から選択される１種であり、
【化４】
2019507190.tif 000006
ｋが１１３〜１７０で、ｘが１５〜４５で、ｙが８０〜３００で、ｍが２２０〜２８０である。
【００１１】
本発明に係るジチオカーボネートモノマー含有ポリマーの疎水性ブロックは、側鎖にジチオ五員環官能基を含有する環状カーボナート単位を有し、以下のジブロックポリマーであってもよく、
【化５】
2019507190.tif 000007
または、以下のトリブロックポリマーであってもよい。
【化６】
2019507190.tif 000008
【００１２】
好ましい技術手段では、Ｒ１は、以下の基から選択される１種であり、
【化７】
2019507190.tif 000009
Ｒ２は、以下の基から選択される１種であり、
【化８】
2019507190.tif 000010
前記ｋは１１３〜１７０で、ｘは２０〜４０で、ｙは１２５〜２５０である。
【００１３】
好ましくは、ジチオカーボネートモノマー含有ポリマーの化学構造式が式Ｉである場合、分子量は３０〜５５ｋＤａであり、他方、ジチオカーボネートモノマー含有ポリマーの化学構造式が式ＩＩである場合、分子量は６０〜９５ｋＤａである。本発明に係るポリマーの分子量は制御可能であり、その構造単位の構成及び割合は、自己架橋による安定したポリマーベシクル構造を形成することに適する。
【００１４】
本発明に係る卵巣癌用の特異的に標的化された生分解性両親媒性ポリマーは、生分解性を有し、その疎水性部分の分子量が親水部分の分子量の約３倍以上であり、溶媒置換法、透析法又は薄膜水和法などの方法によりポリマーベシクル構造を製造することができる。製造されたポリマーベシクルは、ナノサイズであり、粒径が５０〜１６０ｎｍである。卵巣癌を治療する薬物の担体として、前記ベシクルの疎水膜に疎水性小分子抗卵巣癌薬物のパクリタキセル、ドセタキセル、ドキソルビシン、オラパリブ、ゲフィチニブなどを担持してもよい。また、前記ベシクルの大きな親水性の内腔に親水性抗卵巣癌薬物、特に、ドキソルビシン塩酸塩、エピルビシン塩酸塩、イリノテカン塩酸塩及びミトキサントロン塩酸塩のような親水性小分子抗癌薬を担持してもよい。このように、従来の両親媒性ポリマーからなるミセル担体が疎水性薬物しか担持できなないという欠陥と、従来技術では親水性小分子抗癌薬を効率的に担持して体内循環を安定させる担体がないという欠陥を解消できる。
【００１５】
本発明は、上記ジチオカーボネートモノマー含有ポリマーにより製造されるか、上記卵巣癌用の特異的に標的化された生分解性両親媒性ポリマーにより製造されるか、又は、上記ジチオカーボネートモノマー含有ポリマーと卵巣癌用の特異的に標的化された生分解性両親媒性ポリマーにより製造されるポリマーベシクルをさらに提供する。例えば、上記ジチオカーボネートモノマー含有ポリマーと卵巣癌用の特異的に標的化された生分解性両親媒性ポリマーは、異なる割合で混合すると、異なる標的密度を有するポリマーベシクルが製造され、すなわち、卵巣癌標的自己架橋ベシクルを得ることができ、それにより卵巣癌細胞内のベシクルナノ薬物の摂取量を増加させてもよいし、ジチオカーボネートモノマー含有ポリマーにより製造されたベシクルの外面に腫瘍細胞特異的標的分子をカップリングしてもよい。例えば、ベシクルのＰＥＧ端でマイケル付加又はアミド化反応によりＧＥ１１、ＦＡ、ｔｒａｎｓｆｅｒｒｉｎ又はハーセプチンなどを結合することにより、卵巣癌標的ベシクルを製造して、卵巣癌細胞による取込量を増加させてもよい。好ましくは、本発明のポリマーベシクルは、卵巣癌用の特異的に標的化された生分解性両親媒性ポリマーと、ジチオカーボネートモノマー含有ポリマーにより製造される。なお、前記卵巣癌用の特異的に標的化された生分解性両親媒性ポリマーの使用量は、質量百分率で１〜４０ｗｔ．％である。
【００１６】
本発明のジチオカーボネートモノマー含有ポリマー及び卵巣癌用の特異的に標的化された生分解性両親媒性ポリマーは、何も添加しなくても自己架橋して、自己架橋ポリマーベシクルを得ることができる。ポリマーを薬物担体として適用した場合、最適な標的と治療効果を達成するために、最も基本的で、つまり最も重要な性能は、体内で長時間循環することである。架橋構造を形成することは、ポリマー担体が体内環境で長時間循環するために必要なプロセスであるが、従来の技術では、いずれも架橋剤を添加することによりポリマーナノ担体が安定な架橋構造を形成している。しかし、架橋剤の添加は、ナノ薬物の製造プロセスの複雑さを増大させ、ナノ薬物の製造コストを増加させ、薬物の最終純度を低下させ、ナノ薬物の臨床応用の拡大生産に不利であるだけでなく、薬物担持効率、薬物放出レベルに影響を及ぼし、かつ毒性や副作用を増大させ、ポリマー担体のナノ薬物の生体適合性を低下させる結果となる。
【００１７】
本発明によって初めて開示されたポリマー構造は、架橋剤を添加しない条件で自己架橋して、ベシクル疎水性膜内に安定した化学架橋構造を形成することにより、体内で安定して長時間循環することができる。さらに、これによって架橋剤の副作用を回避するだけでなく、薬物担体ポリマーベシクルが腫瘍に到達し、かつ癌細胞内に取り込まれた後に、細胞内の大量の還元性物質が存在する環境で、架橋を迅速に解除させ、薬物を最大量で放出させて、卵巣癌細胞を効果的に死滅させることができる。また、自己架橋ポリマーの安定性は、架橋剤による架橋ポリマーベシクルと同等であるか、又はそれより優れる。より重要なことに、本発明によって、いくつかの薬物に対する架橋剤の干渉を回避し、自己架橋ポリマーベシクルを用いて薬物を成功裏に担持し、従来の小分子薬物の副作用を回避し、抗癌薬の利用スペースを広げるだけでなく、体質差異が大きい異なる個人にも適用することができる。
【００１８】
本発明は、上記卵巣癌用の特異的に標的化された生分解性両親媒性ポリマーの卵巣癌を治療するナノ薬物の製造における使用をさらに開示する。さらに、本発明は、上記ポリマーベシクルの卵巣癌を治療するナノ薬物の製造における使用を開示し、特に、担体としての自己架橋ポリマーベシクルの、卵巣癌を治療する薬物の製造における使用を容易にする。また、自己架橋ポリマーベシクルは、架橋剤の使用を回避し、さらに薬物の安全性を高め、薬物担持工程を減少させる。本発明のポリマーに基づいて製造された抗卵巣癌ナノ薬物は、ベシクル抗卵巣癌ナノ薬物である。
【００１９】
上記技術手段の実施により、本発明は、従来技術に比べて、以下の利点を有する。
１．本発明に係る側鎖にジチオを含有する生分解性両親媒性ポリマーは、生分解性、優れた卵巣癌標的性を有し、異なる特性の薬物を担持するポリマーベシクルを製造することができる。さらに、どんな架橋剤も添加せずに自己架橋させて安定した自己架橋ポリマーベシクルナノ薬物を形成することにより、従来技術におけるナノ薬物の体内循環が不安定であり、薬物があまりにも早く放出しやすく、毒性や副作用をもたらすという欠陥を解消する。
２．本発明に係る自己架橋ベシクルナノ薬物の架橋は可逆性を有し、すなわち体内での長時間循環を支援し、卵巣癌細胞での高度富化が可能である。一方、卵巣癌細胞内に入った後に速やかに架橋を解除して、薬物を放出でき、卵巣癌細胞を効果的、且つ特異的に死滅させることを実現し、毒性や副作用をなくすことができる。このことにより、従来技術では架橋ナノ薬物が安定すぎるために、細胞内の薬物放出が緩やかとなって薬剤耐性をもたらすという欠陥を解消する。
【００２０】
３．本発明に係る卵巣癌用の特異的に標的化された生分解性両親媒性ポリマーは、どのような架橋剤も添加せずに自己架橋ベシクルを製造できる。特に、製造方法を簡易なものにすることで、従来技術では架橋ナノ薬物の製造時に架橋剤などの物質を添加する必要があるとともに、複雑な操作及び精製過程などを必要とするという欠陥を解消できるために、ナノ薬物の臨床応用に有利である。
４．本発明に係る卵巣癌用の特異的に標的化された生分解性両親媒性ポリマーが自己担持されて製造された自己架橋ポリマーベシクルは、親水性小分子抗癌薬の徐放性システムに用いられる。このことにより、従来の生分解性ナノミセル担体が疎水性小分子薬物しか担持できないという欠陥と、従来技術では親水性小分子抗癌薬を効率的に担持して体内循環を安定させる担体がないという欠陥を解消できる。さらに、卵巣癌標的自己架橋ベシクルを製造できるため、本発明は卵巣癌の効果的な標的治療の面でより広い適用価値を有する。
【図面の簡単な説明】
【００２１】
【図１】実施例１５における架橋シベシクルＰＥＧ５ｋ−Ｐ（ＣＤＣ５．８ｋ−ｃｏ−ＴＭＣ２３ｋ）の粒径分布（Ａ）及び透過型電子顕微鏡画像（Ｂ）、架橋ベシクルの安定性の試験（Ｃ）及び還元応答性試験（Ｄ）図である。
【図２】実施例２０におけるＤＯＸ・ＨＣｌ担持架橋ベシクルＰＥＧ５ｋ−Ｐ（ＣＤＣ５．８ｋ−ｃｏ−ＴＭＣ２３ｋ）の体外放出図である。
【図３】実施例２０におけるＤＯＸ・ＨＣｌ担持架橋ベシクルＧＥ１１−ＣＬＰｓの体外放出図である。
【図４】実施例２１における標的架橋ベシクルＧＥ１１−ＣＬＰｓのＳＫＯＶ３卵巣癌細胞に対する毒性結果図である。
【図５】実施例１２におけるＤＯＸ・ＨＣｌ担持標的架橋ベシクルＧＥ１１−ＣＬＰｓのＳＫＯＶ３卵巣癌細胞に対する毒性結果図である。
【図６】実施例１２におけるＤＯＸ・ＨＣｌ担持標的架橋ベシクルＧＥ１１−ＣＬＰｓのＳＫＯＶ３卵巣癌細胞に対する半数致死量毒性結果図である。
【図７】実施例２４におけるＤＯＸ・ＨＣｌ担持標的架橋ベシクルＧＥ１１−ＣＬＰｓのＳＫＯＶ３卵巣癌細胞に対する細胞内取込み結果図である。
【図８】実施例２９におけるＤＯＸ・ＨＣｌ担持標的架橋ベシクルＧＥ１１−ＣＬＰｓのマウスに対する血液循環結果図である。
【図９】実施例３０におけるＤＯＸ・ＨＣｌ担持標的架橋ベシクルＧＥ１１−ＣＬＰｓの皮下卵巣癌担持のマウスに対する生体分布結果図である。
【図１０】実施例３１におけるＤＯＸ・ＨＣｌ担持標的架橋ベシクルＧＥ１１−ＣＬＰｓのマウスに対する最大耐量結果図である。
【図１１】実施例３２におけるＤＯＸ・ＨＣｌ担持標的架橋ベシクルＧＥ１１−ＣＬＰｓの皮下卵巣癌担持のマウスに対する多回投与治療図であり、Ａが腫瘍増殖曲線であり、Ｂがマウス治療後の腫瘍画像であり、Ｃが体重変化であり、Ｄが生存曲線である。
【図１２】実施例３３におけるＤＯＸ・ＨＣｌ担持標的架橋ベシクルＧＥ１１−ＣＬＰｓの皮下卵巣癌担持のマウスに対する単回投与治療図であり、Ａが腫瘍増殖曲線であり、Ｂがマウス治療後の腫瘍画像であり、Ｃが体重変化曲線であり、Ｄが生存曲線である。
【発明を実施するための形態】
【００２２】
以下、実施例及び図面を組み合わせて本発明をさらに説明する。
【実施例１】
【００２３】
（ジチオ五員環官能基を含有する環状カーボナートモノマー（ＣＤＣ）の合成）
硫化水素ナトリウム一水和物（２８．２５ｇ、３８１．７ｍｍｏｌ）を４００ｍＬのＮ，Ｎ−ジメチルホルムアミド（ＤＭＦ）に溶解し、完全に溶解するまで５０℃に加熱し、ジブロモネオペンチルグリコール（２０ｇ、７６．４ｍｍｏｌ）を一滴ずつ滴下し、４８時間反応させた。反応物を減圧蒸留して溶剤ＤＭＦを除去し、次に２００ｍＬの蒸留水で希釈し、２５０ｍＬの酢酸エチルで４回抽出し、最後に有機相をエバポレートして黄色の粘稠状の化合物Ａを得た。収率は７０％であった。次に、４００ｍＬのテトラヒドロフラン（ＴＨＦ）に溶解させた化合物Ａを、空気とともに２４時間放置し、分子間のメルカプト基を酸化してＳ?Ｓ結合を形成させて、化合物Ｂを得た。収率＞９８％であった。続いて、窒素保護下で、化合物Ｂ（１１．７ｇ、７０．５ｍｍｏｌ）を乾燥したＴＨＦ（１５０ｍＬ）に溶解し、完全に溶解するまで撹拌した。次に０℃に冷却し、クロロギ酸エチル（１５．６５ｍＬ、１１９．８ｍｍｏｌ）を添加し、次にＥｔ３Ｎ（２２．８３ｍＬ、１２０．０ｍｍｏｌ）を一滴ずつ滴下した。滴下が終了した後、該混合物を氷水浴条件下で４時間連続して反応させた。反応が終了した後、Ｅｔ３Ｎ・ＨＣｌを濾過し、濾液をエバポレートして濃縮し、エーテルで複数回再結晶して、黄色の結晶のジチオ五員環官能基を含有する環状カーボナートモノマー（ＣＤＣ）を得た。収率は６４％であった。
【実施例２】
【００２４】
（ジブロックポリマーＰＥＧ５ｋ−Ｐ（ＣＤＣ５．８ｋ−ｃｏ−ＴＭＣ２３ｋ）の合成）
窒素雰囲気下で、０．１ｇ（０．５２ｍｍｏｌ）のＣＤＣモノマーと０．４ｇ（４．９０ｍｍｏｌ）のトリメチレンカーボネート（ＴＭＣ）を５ｍＬのジクロロメタンに溶解し、密閉反応器に加えた。次に０．１２ｇ（０．０２ｍｍｏｌ）のＣＨ３Ｏ−ＰＥＧ５０００及び０．５ｍＬの触媒のビス（ビストリメチルシリル）アミド亜鉛のジクロロメタン溶液（０．１ｍｏｌ／Ｌ）を添加し、次に反応器を密閉して、グローブボックスから取り出し、４０℃の油浴で２日間反応させた後、氷酢酸で反応を停止した。氷冷したエーテルで沈殿させ、最終的に濾過し、真空乾燥してＰＥＧ５ｋ−Ｐ（ＣＤＣ５．８ｋ−ｃｏ−ＴＭＣ２３ｋ）を得た。。１Ｈ  ＮＭＲ（４００ＭＨｚ，ＣＤＣｌ３）：２．０８（ｔ，−ＣＯＣＨ２ＣＨ２ＣＨ２Ｏ−）、３．０８（ｓ，−ＣＣＨ２）、３．３０（ｍ，−ＯＣＨ３）、３．６５（−ＯＣＨ２ＣＨ２Ｏ−）、４．２８（ｔ，−ＣＯＣＨ２ＣＨ２ＣＨ２Ｏ−）、４．３１（ｍ，−ＣＣＨ２）。核磁気測定で計算すると、下記式で、ｋ＝１１４、ｘ＝３０．２、ｙ＝２２５．５であった。ＧＰＣで測定すると、分子量が４５．６ｋＤａで、分子量分布が１．５３であった。
【化９】
2019507190.tif 000011
【実施例３】
【００２５】
（ジブロックポリマーＭａｌ−ＰＥＧ６ｋ−Ｐ（ＣＤＣ４．８ｋ−ｃｏ−ＴＭＣ１９．２ｋ）の合成）  
窒素雰囲気下で、０．１ｇ（０．５２ｍｍｏｌ）のＣＤＣモノマーと０．４ｇ（３．８５ｍｍｏｌ）のＴＭＣを３ｍＬのジクロロメタンに溶解し、密閉反応器に加えた。次に０．１２ｇ（０．０２ｍｍｏｌ）のＭａｌ−ＰＥＧ６０００及び０．１ｍｏｌ／Ｌの触媒のビス（ビストリメチルシリル）アミド亜鉛のジクロロメタン溶液（０．１ｍｏｌ／Ｌ）を添加し、次に反応器を密閉し、グローブボックスから取り出した。４０℃の油浴で２日間反応させた後、氷酢酸で反応を停止し、氷冷したエーテルで沈殿させ、最終的に濾過し、真空乾燥してＭａｌ−ＰＥＧ６ｋ−Ｐ（ＣＤＣ４．８ｋ−ｃｏ−ＴＭＣ１９．２ｋ）を得た。１Ｈ  ＮＭＲ（４００ＭＨｚ，ＣＤＣｌ３）：２．０８（ｔ，−ＣＯＣＨ２ＣＨ２ＣＨ２Ｏ−）、３．０８（ｓ，−ＣＣＨ２）、３．３０（ｍ，−ＯＣＨ３）、３．６５（ｔ，−ＯＣＨ２ＣＨ２Ｏ−）、４．２８（ｔ，−ＣＯＣＨ２ＣＨ２ＣＨ２Ｏ−）、４．３１（ｍ，−ＣＣＨ２）、及び６．７０（ｓ，Ｍａｌ）。核磁気測定で計算すると、下記式で、ｋ＝１３６、ｘ＝２５、ｙ＝１８８であった。ＧＰＣで測定すると、分子量が３８．６ｋＤａで、分子量分布が１．４２であった。
【化１０】
2019507190.tif 000012
【実施例４】
【００２６】
（ジブロックポリマーＮＨＳ−ＰＥＧ６．５ｋ−Ｐ（ＣＤＣ６ｋ−ｃｏ−ＴＭＣ２２．６ｋ）の合成）
窒素雰囲気下で、０．１ｇ（０．５２ｍｍｏｌ）のＣＤＣモノマーと０．４２ｇ（４．１２ｍｍｏｌ）のＴＭＣを５ｍＬのジクロロメタンに溶解し、密閉反応器に加えた。次に０．１１ｇ（０．０１７ｍｍｏｌ）のＮＨＳ−ＰＥＧ６５００及び０．５ｍＬの触媒のビス（ビストリメチルシリル）アミド亜鉛のジクロロメタン溶液（０．１ｍｏｌ／Ｌ）を添加し、次に反応器を密閉して、グローブボックスから取り出した。４０℃の油浴で２日間反応させた後、氷酢酸で反応を停止し、氷冷したエーテルで沈殿させ、最終的に濾過し、真空乾燥してＮＨＳ−ＰＥＧ６．５ｋ−Ｐ（ＣＤＣ６ｋ−ｃｏ−ＴＭＣ２２．６ｋ）を得た。１Ｈ  ＮＭＲ（４００ＭＨｚ，ＣＤＣｌ３）：２．０８（ｔ，−ＣＯＣＨ２ＣＨ２ＣＨ２Ｏ−）、３．０８（ｓ，−ＣＣＨ２）、３．３０（ｍ，−ＯＣＨ３）、３．６５（−ＯＣＨ２ＣＨ２Ｏ−）、４．２８（ｔ，−ＣＯＣＨ２ＣＨ２ＣＨ２Ｏ−）、４．３１（ｍ，−ＣＣＨ２）、及び２．３（ｓ，ＮＨＳ）。核磁気測定で算出すると、下記式で、ｋ＝１４８、ｘ＝３１．３、ｙ＝２２１．６であった。ＧＰＣで測定すると、分子量が５１．３ｋＤａで、分子量分布が１．４３であった。
【化１１】
2019507190.tif 000013
【実施例５】
【００２７】
（ジブロックポリマーＰＥＧ７．５ｋ−Ｐ（ＣＤＣ５．８ｋ−ｃｏ−ＴＭＣ２０．０ｋ）の合成）
窒素雰囲気下で、６０ｍｇ（０．３１ｍｍｏｌ）のＣＤＣモノマーと０．２ｇ（１．９３ｍｍｏｌ）のＴＭＣを１ｍＬのジクロロメタンに溶解し、密閉反応器に加えた。次に７５ｍｇ（０．０１ｍｍｏｌ）のＣＨ３Ｏ−ＰＥＧ７５００及び０．５ｍＬの触媒のビス（ビストリメチルシリル）アミド亜鉛のジクロロメタン溶液（０．１ｍｏｌ／Ｌ）を添加し、４０℃の油浴で２日間反応させた。後処理を実施例２と同様にして行い、ＰＥＧ７．５ｋ−Ｐ（ＣＤＣ５．８ｋ−ｃｏ−ＴＭＣ２０．０ｋ）を得た。反応式と１Ｈ  ＮＭＲの特徴ピークは、実施例２と同様であった。核磁気測定で算出すると、式中、ｋ＝１７０、ｘ＝３０、ｙ＝１９６であった。ＧＰＣで測定すると、分子量が５４．５ｋＤａで、分子量分布が１．３６であった。
【実施例６】
【００２８】
（ジブロックポリマーＰＥＧ５ｋ−Ｐ（ＣＤＣ３．９ｋ−ｃｏ−ＬＡ１８．０ｋ）の合成）
窒素雰囲気下で、０．０８ｇ（０．４２ｍｍｏｌ）のＣＤＣと０．３ｇ（２．１ｍｍｏｌ）のラクチド（ＬＡ）を２ｍＬのジクロロメタンに溶解し、密閉反応器に加えた。次に０．１ｇ（０．０２ｍｍｏｌ）のＣＨ３Ｏ−ＰＥＧ５０００及び０．１ｍｏｌ／Ｌの触媒のビス（ビストリメチルシリル）アミド亜鉛のジクロロメタン溶液（０．１ｍｏｌ／Ｌ）を添加し、４０℃の油浴で２日間反応させた。後処理を実施例２と同様にして行った。ＰＥＧ５ｋ−Ｐ（ＣＤＣ３．９ｋ−ｃｏ−ＬＡ１４．６ｋ）を得た。１Ｈ  ＮＭＲ（４００ＭＨｚ，ＣＤＣｌ３）：１．５９（ｓ，−ＣＯＣＨ（ＣＨ３）Ｏ−）、３．０８（ｓ，−ＣＣＨ２）、３．３０（ｍ，−ＯＣＨ３）、３．６５（−ＯＣＨ２ＣＨ２Ｏ−）、４．３１（ｍ，−ＣＣＨ２）、５．０７（ｓ，−ＣＯＣＨ（ＣＨ３）Ｏ−）。核磁気測定で算出すると、下記式で、ｋ＝１１４、ｘ＝２０、ｙ＝１２５であった。ＧＰＣで測定すると、分子量が３４．３ｋＤａで、分子量分布が１．３２であった。
【化１２】
2019507190.tif 000014
【実施例７】
【００２９】
（ジブロックポリマーＰＥＧ６．５ｋ−Ｐ（ＣＤＣ５．８ｋ−ｃｏ−ＬＡ２８．３ｋ）の合成）
窒素雰囲気下で、０．１ｇ（０．５７ｍｍｏｌ）のＣＤＣと０．５ｇ（３．５ｍｍｏｌ）のＬＡを３ｍＬのジクロロメタンに溶解し、密閉反応器に加えた。次に０．１１ｇ（０．０１５ｍｍｏｌ）のＣＨ３Ｏ−ＰＥＧ６５００及び０．５ｍＬの触媒のビス（ビストリメチルシリル）アミド亜鉛のジクロロメタン溶液（０．１ｍｏｌ／Ｌ）を添加し、４０℃の油浴で２日間反応させた。後処理を実施例２と同様にして行い、ＰＥＧ６．５ｋ−Ｐ（ＣＤＣ５．８ｋ−ｃｏ−ＬＡ２８．３ｋ）を得た。反応式と１Ｈ  ＮＭＲの特徴ピークは、実施例６と同様であった。核磁気測定で算出すると、式中、ｋ＝１４８、ｘ＝３０、ｙ＝１９０であった。ＧＰＣで測定すると、分子量が４２．４ｋＤａで、分子量分布が１．４３であった。
【実施例８】
【００３０】
（ジブロックポリマーＭａｌ−ＰＥＧ６ｋ−Ｐ（ＣＤＣ３．６ｋ−ｃｏ−ＬＡ１８．６ｋ）の合成）
窒素雰囲気下で、０．１ｇ（０．５２ｍｍｏｌ）のＣＤＣと０．５ｇ（５．５６ｍｍｏｌ）のＬＡを４ｍＬのジクロロメタンに溶解し、密閉反応器に加えた。次に０．１５ｇ（０．０２５ｍｍｏｌ）のＭａｌ−ＰＥＧ６０００及び０．１ｍＬの触媒のビス（ビストリメチルシリル）アミド亜鉛のジクロロメタン溶液（０．１ｍｏｌ／Ｌ）を添加し、４０℃の油浴で２日間反応させた。後処理を実施例２と同様にして行い、Ｍａｌ−ＰＥＧ６ｋ−Ｐ（ＣＤＣ３．６ｋ−ｃｏ−ＬＡ１８．６ｋ）を得た。１Ｈ  ＮＭＲ（４００ＭＨｚ，ＣＤＣｌ３）：１．５９（ｓ，−ＣＯＣＨ（ＣＨ３）Ｏ−）、３．０８（ｓ，−ＣＣＨ２）、３．３０（ｍ，−ＯＣＨ３）、３．６５（ｔ，−ＯＣＨ２ＣＨ２Ｏ−）、４．３１（ｍ，−ＣＣＨ２）、５．０７（ｓ，−ＣＯＣＨ（ＣＨ３）Ｏ−）、及び６．７０（ｓ，Ｍａｌ）。核磁気測定で算出すると、下記式で、ｋ＝１３６、ｘ＝２０、ｙ＝１２９であった。ＧＰＣで測定すると、分子量が３２．５ｋＤａで、分子量分布が１．４４であった。
【化１３】
2019507190.tif 000015
【実施例９】
【００３１】
（トリブロックポリマーＰ（ＣＤＣ３．８ｋ−ｃｏ−ＴＭＣ１８．８ｋ）−ＰＥＧ１０ｋ−Ｐ（ＣＤＣ３．８ｋ−ｃｏ−ＴＭＣ１８．８ｋ）の合成）
窒素雰囲気下で、０．８ｇ（７．８４ｍｍｏｌ）のＴＭＣと０．１６ｇ（０．８３ｍｍｏｌ）のＣＤＣを８ｍＬのジクロロメタンに溶解し、密閉反応器に加えた。次に０．２ｇ（０．０４ｍｍｏｌ）のＨＯ−ＰＥＧ−ＯＨ１００００及び１ｍＬの触媒のビス（ビストリメチルシリル）アミド亜鉛のジクロロメタン溶液（０．２ｍｏｌ／Ｌ）を添加し、４０℃の油浴で２日間反応させた。後処理を実施例２と同様にして行い、トリブロックポリマーＰ（ＣＤＣ３．８ｋ−ｃｏ−ＴＭＣ１８．８ｋ）−ＰＥＧ１０ｋ−Ｐ（ＣＤＣ３．８ｋ−ｃｏ−ＴＭＣ１８．８ｋ）を得た。１Ｈ  ＮＭＲの特徴ピークは、実施例２と同様であった。核磁気測定で算出すると、下記式で、ｍ＝２２７、ｘ＝２０、ｙ＝１８４であった。ＧＰＣで測定すると、分子量が９２．３ｋＤａで、分子量分布が１．４６であった。
【化１４】
2019507190.tif 000016
【実施例１０】
【００３２】
（トリブロックポリマーＮＨＳ−ＰＥＧ７．５ｋ−Ｐ（ＣＤＣ３．８ｋ−ｃｏＬＡ１３．８ｋ）の合成）
窒素雰囲気下で、０．１ｇ（０．５２ｍｍｏｌ）のＣＤＣと０．４ｇ（２．８ｍｍｏｌ）のＬＡを５ｍＬのジクロロメタンに溶解し、密閉反応器に加えた。次に０．０１３ｇのＮＨＳ−ＰＥＧ７５００及び１ｍＬの触媒のビス（ビストリメチルシリル）アミド亜鉛のジクロロメタン溶液（０．１ｍｏｌ／Ｌ）を添加し、反応器を密閉し、グローブボックスから取り出した。４０℃の油浴で２日間反応させ、後処理を実施例２と同様にして行い、ＮＨＳ−ＰＥＧ７．５ｋ−Ｐ（ＣＤＣ４．８ｋ−ｃｏ−ＬＡ１９．０ｋ）を得た。１Ｈ  ＮＭＲ（４００ＭＨｚ，ＣＤＣｌ３）：１．５９（ｓ，−ＣＯＣＨ（ＣＨ３）Ｏ−）、３．０８（ｓ，−ＣＣＨ２）、３．３０（ｍ，−ＯＣＨ３）、３．６５（ｔ，−ＯＣＨ２ＣＨ２Ｏ−）、４．３１（ｍ，−ＣＣＨ２）、５．０７（ｓ，−ＣＯＣＨ（ＣＨ３）Ｏ−）及び２．３（ｓ，ＮＨＳ）。核磁気測定で算出すると、下記式で、ｋ＝１７０、ｘ＝２０、ｙ＝９６であった。ＧＰＣで測定すると、分子量が４２．３ｋＤａで、分子量分布が１．４５であった。
【化１５】
2019507190.tif 000017
【００３３】
上記類似の製造方法を用いてジチオカーボネートモノマー含有ポリマーを製造できた。その原料比率及び特性を表１に示す。
【表１】
2019507190.tif 000018
2019507190.tif 000019
2019507190.tif 000020
【実施例１１】
【００３４】
（標的ポリマーｔｒａｎｓｆｅｒｒｉｎ−ＰＥＧ７．５ｋ−Ｐ（ＣＤＣ３．８ｋ−ｃｏ−ＬＡ１３．８ｋ）の合成）
トランスフェリンｔｒａｎｓｆｅｒｒｉｎで結合されたポリマーの合成は、２つの工程に分けて行った。第１の工程は、実施例８のＭａｌ−ＰＥＧ７．５ｋ−Ｐ（ＣＤＣ３．８ｋ−ｃｏ−ＬＡ１３．８ｋ）の製造であり、第２の工程は、マイケル反応によるｔｒａｎｓｆｅｒｒｉｎとの結合である。まず上記ポリマーＭａｌ−ＰＥＧ７．５ｋ−Ｐ（ＣＤＣ３．８ｋ−ｃｏ−ＬＡ１３．８ｋ）をＤＭＦに溶解し、２倍のモル量のｔｒａｎｓｆｅｒｒｉｎを添加し、３０℃で２日間反応させた。次に、透析し、凍結乾燥して、ｔｒａｎｓｆｅｒｒｉｎ−ＰＥＧ６．５ｋ−Ｐ（ＣＤＣ３．８ｋ−ｃｏ−ＬＡ１３．８ｋ）を得た。核磁気及びＢＣＡタンパク質アッセイキットの測定により算出すると、ｔｒａｎｓｆｅｒｒｉｎのグラフト率は９５％であった。
【実施例１２】
【００３５】
（標的ポリマーハーセプチン−ＰＥＧ６ｋ−Ｐ（ＣＤＣ３．６ｋ−ｃｏ−ＬＡ１８．６ｋ）の合成）
ヒト表皮増殖因子抗体ハーセプチンで結合されたポリマーの合成は、３つの工程に分けて行った。第１の工程は、実施例８のようなＭａｌ−ＰＥＧ６ｋ−Ｐ（ＣＤＣ３．６ｋ−ｃｏ−ＬＡ１８．６ｋ）の製造であり、第２の工程は、末端基をアミノ基に変化させるＭａｌ−ＰＥＧ６ｋ−Ｐ（ＣＤＣ３．６ｋ−ｃｏ−ＬＡ１８．６ｋ）とシステアミンとのマイケル付加反応であり、第３の工程は、アミド化反応によるＦＡのカルボキシル基との結合である。まず前の工程で得られたポリマーを０．５ｍＬのＤＭＦに溶解し、２ｍＬのホウ酸緩衝液（ｐＨ８．０）を添加し、次に２倍のモル量のハーセプチンを添加し、３０℃で２日間反応させた。次に、透析し、凍結乾燥して、最終生成物のハーセプチン−ＰＥＧ６ｋ−Ｐ（ＣＤＣ３．６ｋ−ｃｏ−ＬＡ１８．６ｋ）を得た。核磁気及びＢＣＡタンパク質測定により算出すると、ＦＡグラフト率は９６％であった。
【実施例１３】
【００３６】
（標的ポリマーＦＡ−ＰＥＧ６．５ｋ−Ｐ（ＣＤＣ６ｋ−ｃｏ−ＴＭＣ２２．６ｋ）の合成）
葉酸（ＦＡ）で結合されたポリマーの合成は、２つの工程に分けて行った。第１の工程は、実施例４のようなＮＨＳ−ＰＥＧ６．５ｋ−Ｐ（ＣＤＣ６ｋ−ｃｏ−ＴＭＣ２２．６ｋ）の製造であり、第２の工程は、アミド化反応によるＦＡのアミノ基との結合である。まず上記ポリマーをＤＭＦに溶解し、２倍のモル量のＦＡを添加し、３０℃で２日間反応させた後、遊離ＦＡを透析除去し、凍結乾燥してＦＡ−ＰＥＧ６．５ｋ−Ｐ（ＣＤＣ６ｋ−ｃｏ−ＴＭＣ２２．６ｋ）を得た。核磁気測定により算出すると、ＦＡグラフト率は８８％であった。
【実施例１４】
【００３７】
（標的ポリマーＧＥ１１−ＰＥＧ６．５ｋ−Ｐ（ＣＤＣ６ｋ−ｃｏ−ＴＭＣ２２．６ｋ）の合成）
環状ポリペプチドＹＨＷＹＧＹＴＰＱＮＶＩ（ＧＥ１１）で結合されたポリマーの合成は、２つの工程に分けて行った。第１の工程は、実施例４のようなＮＨＳ−ＰＥＧ６．５ｋ−Ｐ（ＣＤＣ６ｋ−ｃｏ−ＴＭＣ２２．６ｋ）の製造であり、第２の工程は、アミド化反応によるＧＥ１１のアミノ基との結合である。まず上記ポリマーをＤＭＦに溶解し、２倍のモル量のＧＥ１１を添加し、３０℃で２日間反応させた後、遊離ＧＥ１１を透析除去し、凍結乾燥してＧＥ１１−ＰＥＧ６．５ｋ−Ｐ（ＣＤＣ６ｋ−ｃｏ−ＴＭＣ２２．６ｋ）を得た。核磁気及びＢＣＡタンパク質アッセイキットの測定により算出すると、ＧＥ１１グラフト率は９６％であった。
【００３８】
なお、実施例１１〜１３の方法を用いることで、実施例２〜１０及び表１の、ジチオカーボネートモノマー含有ポリマーを標的分子と結合して、卵巣癌用の特異的に標的化された生分解性両親媒性ポリマーを製造することができる。
【実施例１５】
【００３９】
（自己架橋ポリマーベシクルの製造）
溶媒置換法によりポリマーベシクルを製造した。１００μＬのＰＥＧ５ｋ−Ｐ（ＣＤＣ５．８ｋ−ｃｏ−ＴＭＣ２３ｋ）のＤＭＦ溶液（１０ｍｇ／ｍＬ）を９００μＬのリン酸緩衝液（ＰＢ、１０ｍＭ、ｐＨ７．４）に滴下し、３７℃（２００ｒｍｐ）の回転振とう培養器において一晩放置して自己架橋させた。次に透析バッグ（ＭＷＣＯ  ７０００）に入れて一晩透析し、媒体ＰＢを５回交換した。図１は、上記自己架橋ベシクルＰＥＧ５ｋ−Ｐ（ＣＤＣ５．８ｋ−ｃｏ−ＴＭＣ２３ｋ）の粒径分布（Ａ）及び透過型電子顕微鏡画像（Ｂ）、架橋ベシクルの安定性の試験（Ｃ）及び還元応答性試験（Ｄ）図である。得られた自己架橋ベシクルのサイズを動的光散乱式粒度分析装置（ＤＬＳ）により測定すると、形成されたナノベシクルが１３０ｎｍであり、図１Ａに示すように、粒径分布が狭く、図１Ｂから分かるように、ＴＥＭにより測定すると、ナノ粒子が中空のベシクル構造を有し、自己架橋ベシクルが高倍希釈及びウシ胎児血清の存在下でも不変な粒子径及び粒径分布をそのまま保持した（図１Ｃ）。一方、模擬腫瘍細胞の還元環境下では、迅速に放出されて、架橋は解除された（図１Ｄ）。この結果より、得られたベシクルは自己架橋可能であり、還元に敏感な架橋解除の性質を有することが分かる。同様の製造方法により、ＰＥＧ５ｋ−Ｐ（ＣＤＣ４．９ｋ−ｃｏ−ＴＭＣ１９ｋ）は、自己架橋ナノベシクルを形成し、粒径が１００ｎｍで、粒径分布が０．１であった。
【実施例１６】
【００４０】
（透析法及び薄膜水和法による自己架橋ポリマーベシクルの製造）
透析法により自己架橋ポリマーベシクルを製造した。１００μＬのＰＥＧ５ｋ−Ｐ（ＣＤＣ５．８ｋ−ｃｏ−ＴＭＣ２３ｋ）のＤＭＦ溶液（１０ｍｇ／ｍＬ）を透析バッグ（ＭＷＣＯ  ７０００）に入れ、ＰＢにおいて、３７℃（２００ｒｍｐ）の回転振とう培養器において一晩放置して自己架橋させた。次にＰＢにおいて２４時間透析し、ＰＢを５回交換した。ＤＬＳにより測定すると、架橋ベシクルが約６０ｎｍで、粒径分布が０．０８であった。
また、薄膜水和法により自己架橋ポリマーベシクルを製造した。２ｍｇのＰＥＧ５ｋ−Ｐ（ＣＤＣ５．８ｋ−ｃｏ−ＴＭＣ２３ｋ）をジクロロメタン又はアセトニトリルなどの０．５ｍＬの低沸点有機溶媒に溶解し、２５ｍＬのナシ形フラスコを用いて底部に薄膜を形成するまでエバポレートした。次に０．１ｍＢａｒの真空度で２４時間真空引きを続けた。２ｍＬのＰＢ（１０ｍＭ、ｐＨ７．４）を添加し、３７℃で撹拌して薄膜を表面から剥離し、かつ撹拌粉砕し、２０分間（２００ｒｐｍ）超音波振動し、２４時間連続撹拌した。こうして得られたベシクルを自己架橋させた。ＤＬＳにより測定すると、自己架橋ベシクルのサイズが約１６０ｎｍであり、粒径分布が０．２４であった。
【実施例１７】
【００４１】
（ＰＥＧ５ｋ−Ｐ（ＣＤＣ５．８ｋ−ｃｏ−ＴＭＣ２３ｋ）とＧＥ１１−ＰＥＧ６．５ｋ−Ｐ（ＣＤＣ６ｋ−ｃｏ−ＴＭＣ２２．６ｋ）に基づく自己架橋ポリマーベシクルＧＥ１１−ＣＬＰｓの製造）
実施例１４で得られた標的ポリマーＧＥ１１−ＰＥＧ６．５ｋ−Ｐ（ＣＤＣ６ｋ−ｃｏ−ＴＭＣ２２．６ｋ）及び実施例２で得られたＰＥＧ５ｋ−Ｐ（ＣＤＣ５．８ｋ−ｃｏ−ＴＭＣ２３ｋ）の両者をＤＭＦに混合し、実施例１５の溶媒置換法により自己架橋ポリマーベシクルを製造した。標的ポリマーのＰＥＧ分子量は非標的のＰＥＧよりも長く、標的分子が表面からよりよく突き出すことを保証した。両者を異なる割合で混合して、表面が異なる標的分子量を有する自己架橋ポリマーベシクルＧＥ１１−ＣＬＰｓを製造した。本実施例の標的ポリマーＧＥ１１−ＰＥＧ６．５ｋ−Ｐ（ＣＤＣ６ｋ−ｃｏ−ＴＭＣ２２．６ｋ）の使用量は、１０〜３０ｗｔ．％であった。ＤＬＳにより測定すると、製造された自己架橋ポリマーベシクルのサイズが約８５〜１３０ｎｍであり、粒径分布が０．０１〜０．２０であった。
【実施例１８】
【００４２】
（ＦＡ−ＰＥＧ６．５ｋ−Ｐ（ＣＤＣ６ｋ−ｃｏ−ＴＭＣ２２．６ｋ）とＰＥＧ５ｋ−Ｐ（ＣＤＣ５．８ｋ−ｃｏ−ＴＭＣ２３ｋ）に基づく自己架橋ポリマーベシクルＦＡ−ＣＬＰｓの製造）
実施例２で得られた１．６ｍｇのＰＥＧ５ｋ−Ｐ（ＣＤＣ５．８ｋ−ｃｏ−ＴＭＣ２３ｋ）のＤＭＦ溶液（１０ｍｇ／ｍＬ）及び実施例２３で得られた０．４ｍｇのＦＡ−ＰＥＧ６．５ｋ−Ｐ（ＣＤＣ６ｋ−ｃｏ−ＴＭＣ２２．６ｋ）をジクロロメタン又はアセトニトリルなどの０．５ｍＬの低沸点有機溶媒に溶解し、実施例１７の薄膜水和法により自己架橋ポリマーベシクルを製造した。サイズが約８８ｎｍであり、粒径分布が０．０８であった。両者を異なる割合で混合して、表面が異なる標的分子量を有する自己架橋ベシクルＦＡ−ＣＬＰｓを製造した。ＦＡ−ＰＥＧ６．５ｋ−Ｐ（ＣＤＣ６ｋ−ｃｏ−ＴＭＣ２２．６ｋ）の使用量は、５〜３０ｗｔ．％であり、製造された自己架橋ポリマーベシクルのサイズは、約８５〜１３０  ｎｍであり、粒径分布は０．０１〜０．２０であった。
【実施例１９】
【００４３】
（表面にｔｒａｎｓｆｅｒｒｉｎが結合された自己架橋ベシクルｔｒａｎｓｆｅｒｒｉｎ−ＣＬＰｓの製造）
実施例８で製造されたＭａｌ−ＰＥＧ６ｋ−Ｐ（ＣＤＣ３．６ｋ−ＬＡ１８．６ｋ）とＰ（ＣＤＣ３．８ｋ−ＬＡ１８．８ｋ）−ＰＥＧ４ｋ−Ｐ（ＣＤＣ３．８ｋ−ＬＡ１８．８ｋ）とを混合し、次に０．５ｍＬの４Ｍのホウ酸緩衝液（ｐＨ８．０）を添加し溶液のｐＨを７．５〜８．０に調節した。次にＭａｌのモル量の１．５倍でｔｒａｎｓｆｅｒｒｉｎを添加し、マイケル付加反応による結合を行った。こうして、３０℃で２日間反応させた後、透析し、実施例１６に係る透析方法に従ってベシクルｔｒａｎｓｆｅｒｒｉｎ−ＣＬＰｓを製造した。ＤＬＳにより測定すると、１１５ｎｍで、粒径分布が０．１２であった。核磁気及びＢＣＡタンパク質アッセイキットの測定により算出すると、ポリペプチドのグラフト率が９４％であった。標的ポリマーと非標的ポリマーを、ベシクルを製造するプロセスにおいて質量百分率で投入し、異なる標的分子の自己架橋ベシクルｔｒａｎｓｆｅｒｒｉｎ−ＣＬＰｓを得た。サイズが約８５〜１３０ｎｍであり、粒径分布が０．０１〜０．２０であった。
【００４４】
上記類似の製造方法を用いて複数種の自己架橋ポリマーベシクルを製造した。その原料比率及び特性を表２に示す。
【表２】
2019507190.tif 000021
【実施例２０】
【００４５】
（自己架橋ポリマーベシクルの薬物担持及び体外放出）
溶媒置換法を用いてＰＥＧ５ｋ−Ｐ（ＣＤＣ５．８ｋ−ｃｏ−ＴＭＣ２３ｋ）自己架橋ポリマーベシクルを製造した。ＤＯＸ・ＨＣｌの担持は、ｐＨ勾配法を用いて、ベシクル内外のｐＨの違いにより親水性の薬物ＤＯＸ・ＨＣｌを封入した。１００μＬのＰＥＧ５ｋ−Ｐ（ＣＤＣ５．８ｋ−ｃｏ−ＴＭＣ２３ｋ）ＤＭＦ溶液（１０ｍｇ／ｍＬ）を９００μＬのクエン酸ナトリウム／クエン酸緩衝液（１０ｍＭ、ｐＨ４．０）に滴下し、３７℃（２００ｒｍｐ）の回転振とう培養器に５時間放置した。次に０．０５ｍＬのＰＢ（４Ｍ、ｐＨ８．１）を添加してｐＨ勾配を確立してから、ＤＯＸ・ＨＣｌを添加し、回転振とう培養器に５〜１０時間放置して薬物をベシクル内に挿入させると共に、自己架橋させた。。最後に透析バッグ（ＭＷＣＯ  ７０００）に入れて一晩透析した。透析媒体にＰＢ（１０ｍＭ、ｐＨ７．４）を用い、ＰＢを５回交換した。割合の異なる薬物（１０〜３０％）を担持した自己架橋ベシクルの粒径が１０８〜１２８ｎｍであり、粒径分布が０．１０〜０．１４であった。蛍光分光計により測定すると、ＤＯＸ・ＨＣｌの封入効率が６８％〜８５％であった。
ＤＯＸ・ＨＣｌの体外放出実験は、３７℃の恒温回転振とう培養器において振動（２００ｒｐｍ）を与え、各組ごとに３つの並列サンプルを有するようにした。第１群では、ＤＯＸ・ＨＣｌを担持する自己架橋ベシクルが、１０ｍＭのＧＳＨを模擬細胞内に添加する還元環境のＰＢ（１０ｍＭ、ｐＨ７．４）中にあるように設定し、第２群では、ＤＯＸ・ＨＣｌを担持する自己架橋ベシクルが、ＰＢ（１０ｍＭ、ｐＨ７．４）中にあるように設定した。薬物担持自己架橋ベシクルの濃度を３０ｍｇ／Ｌとし、０．６ｍＬを取って透析バッグ（ＭＷＣＯ：１２，０００）に入れ、対応する２５ｍＬの透析溶剤を各試験管に添加し、所定の時間間隔で、５．０ｍＬの透析バッグの外部媒体を採取した測定すると共に、対応する５．０ｍＬの媒体を試験管に追加した。溶液中の薬物濃度を蛍光光度計により測定した。図２はＤＯＸ・ＨＣｌ累積放出量と時間との関係を示す。図２から明らかなように、模擬腫瘍細胞内にＧＳＨを添加した後、その放出は、ＧＳＨを添加しないサンプルより顕著に速く、薬物担持自己架橋ベシクルが１０ｍＭのＧＳＨの存在下で薬物を効果的に放出できることが示された。
【００４６】
上記と同様の方法により、ＤＯＸ・ＨＣｌ担持の自己架橋ポリマーベシクルＰＧＥ５ｋ−Ｐ（ＣＤＣ４．９ｋ−ｃｏ−ＴＭＣ１９ｋ）を製造した。割合の異なる薬物（１０〜３０％）を担持した自己架橋ベシクルの粒径が１００〜１２５ｎｍであり、粒径分布が０．１０〜０．１４であった。蛍光分光計により測定すると、ＤＯＸ・ＨＣｌの封入効率が６０％〜８０％であった。
溶媒置換法によりＡｌｌｙ−ＰＥＧ６ｋ−Ｐ（ＣＤＣ２．９ｋ−ＣＬ１４．２ｋ）自己架橋ポリマーベシクルを製造した。１０μＬのパクリタキセルＰＴＸのＤＭＦ溶液（１０ｍｇ／ｍＬ）と９０μＬのＡｌｌｙ−ＰＥＧ６ｋ−Ｐ（ＣＤＣ２．９ｋ−ＣＬ１４．２ｋ）のＤＭＦ溶液（１０ｍｇ／ｍＬ）とを混合し、次に９００μＬのリン酸緩衝液（１０ｍＭ、ｐＨ７．４、ＰＢ）に滴下し、３７℃（２００ｒｍｐ）の回転振とう培養器において一晩放置して自己架橋させた。次に透析バッグ（ＭＷＣＯ  ７０００）に入れて一晩透析した。透析媒体にＰＢ（１０ｍＭ、ｐＨ７．４）を用い、ＰＢを５回交換した。ＰＴＸの含有量を０〜２０ｗｔ．％として得られた自己架橋ベシクルのサイズが１３０〜１７０ｎｍであり、粒径分布が０．１〜０．２であった。ＴＥＭにより測定すると、ベシクル構造を有し、還元に敏感な架橋解除性質を有した。ＰＴＸの封入効率は、５０％〜７０％であった。体外放出実験の方法は上記と同様にして行った。この結果、ＧＳＨを添加した後に疎水性薬物放出がＧＳＨを添加しないサンプルより顕著に速いことが示された。
【００４７】
薄膜水和法によりＰＥＧ６．５ｋ−Ｐ（ＣＤＣ６ｋ−ｃｏ−ＴＭＣ２２．６ｋ）に基づく薬物担持の自己架橋ポリマーベシクルＦＡ−ＣＬＰｓを製造した。ｐＨ勾配法によりＤＯＸ・ＨＣｌを担持した。１．６ｍｇのＰＥＧ５ｋ−Ｐ（ＣＤＣ５．８ｋ−ｃｏ−ＴＭＣ２３ｋ）及び０．４ｍｇのＦＡ−ＰＥＧ６．５ｋ−Ｐ（ＣＤＣ６ｋ−ｃｏ−ＴＭＣ２２．６ｋ）をジクロロメタン又はアセトニトリルなどの０．５ｍＬの低沸点有機溶媒に溶解し、２５ｍＬのナシ形フラスコを用い、底部に薄膜を形成するまでエバポレートした。次に０．１ｍＢａｒの真空度で２４時間真空引きを続けた。２ｍＬのクエン酸ナトリウム／クエン酸緩衝液（１０ｍＭ、ｐＨ４．０）に添加し、３７℃で撹拌して薄膜を表面から剥離した。この薄膜を撹拌粉砕し、２０分間（２００ｒｐｍ）超音波振動し、２４時間連続撹拌し、自己架橋させた。ＤＬＳにより測定すると、架橋ベシクルのサイズが約９０ｎｍであり、粒径分布が０．１０であった。上記ベシクル溶液に０．０５ｍＬのＰＢ（４Ｍ、ｐＨ８．１）を添加してｐＨ勾配を確立してから、ＤＯＸ・ＨＣｌを添加し、回転振とう培養器において５〜１０時間放置した。次に透析バッグ（ＭＷＣＯ  ７０００）に入れてＰＢで一晩透析し、ＰＢを５回交換した。異なる割合の薬量（１０〜３０％）を担持した後において、粒径が１１２〜１２１ｎｍで、粒径分布が０．１０〜０．１５で、ＤＯＸ・ＨＣｌの封入効率が６１〜７７％であった。体外放出実験の方法は上記と同様にして行った。この結果、１０ｍＭのＧＳＨを添加した後に、薬物を効果的に放出し、速度がＧＳＨを添加しないサンプルより顕著に速いことが示された。
【００４８】
透析法によりＰＥＧ６．５ｋ−Ｐ（ＣＤＣ６ｋ−ｃｏ−ＴＭＣ２２．６ｋ）に基づく薬物担持の自己架橋ポリマーベシクルＧＥ１１−ＣＬＰｓを製造した。ｐＨ勾配法によりエピルビシン塩酸塩（Ｅｐｉ・ＨＣｌ）を担持した。８０μＬのＰＥＧ５ｋ−Ｐ（ＣＤＣ５．８ｋ−ｃｏ−ＴＭＣ２３ｋ）のＤＭＦ溶液（１０ｍｇ／ｍＬ）及び２０μＬのＧＥ１１−ＰＥＧ６．５ｋ−Ｐ（ＣＤＣ６ｋ−ｃｏ−ＴＭＣ２２．６ｋ）のＤＭＦ溶液（１０ｍｇ／ｍＬ）を均一に混合した後、透析バッグ（ＭＷＣＯ  ７０００）に直接入れ、クエン酸ナトリウム／クエン酸緩衝液（１０ｍＭ、ｐＨ４．０）を用い、３７℃の回転振とう培養器に４時間放置して、自己架橋させた。次に同じ媒体で１２時間透析し、媒体を５回交換した。ＤＬＳにより測定すると、架橋ベシクルが９６ｎｍであり、粒径分布が０．１８であった。上記ベシクル溶液に０．０５ｍＬのＰＢ（４Ｍ、ｐＨ８．５）を添加してｐＨ勾配を確立してから、Ｅｐｉ・ＨＣｌを添加し、回転振とう培養器において５〜１０時間放置した。次に透析バッグ（ＭＷＣＯ  ７０００）に入れてＰＢで一晩透析し、ＰＢを５回交換した。異なる割合の薬（１０〜３０％）を担持した後において、粒径が９８〜１１８ｎｍで、粒径分布が０．１０〜０．１５で、ＤＯＸ・ＨＣｌの封入効率が６４〜７９％であった。Ｅｐｉ・ＨＣｌ体外放出実験の方法は上記と同様にして行った。この結果、図３に示すように、１０ｍＭのＧＳＨを添加した後に、薬物を効果的に放出し、速度がＧＳＨを添加しないサンプルより顕著に速いことが示された。
【００４９】
以上の類似の製造方法を用いて、複数種の自己架橋ポリマーベシクル及び標的自己架橋ポリマーベシクルのドキソルビシン塩酸塩（ＤＯＸ・ＨＣｌ）、エピルビシン塩酸塩（Ｅｐｉ・ＨＣｌ）、イリノテカン塩酸塩（ＣＰＴ・ＨＣｌ）、及びミトキサントロン塩酸塩（ＭＴＯ・ＨＣｌ）などの親水性抗癌小分子薬及び基因を調製した。こうして得られた親水性抗癌小分子薬の、パクリタキセル、ドセタキセル及びオラパリブなどの疎水性抗癌薬と対比した、薬物担持量及び封入効率を表３に示す。
【表３】
2019507190.tif 000022
2019507190.tif 000023
【実施例２１】
【００５０】
（ＭＴＴ法による空きの自己架橋ポリマーベシクルのＳＫＯＶ３細胞に対する毒性測定）
ＭＴＴ法を用いて空きのベシクルの細胞毒性を測定した。ＳＫＯＶ３ヒト卵巣癌細胞を用いた。５×１０４個／ｍＬでＳＫＯＶ３細胞を９６ウェルプレートに接種し、ウェルごとに１００μＬとし、２４時間後に細胞接着が約７０％になるまで培養した。次に、実験群の各ウェルに異なる濃度（０．５、１．０ｍｇ／ｍＬ）で含まれるベシクルサンプル（実施例１５及び実施例２９の空きの自己架橋ポリマーベシクルを例とした）をそれぞれ添加し、細胞空白対照ウェル及び培地空白ウェル（重複４ウェル）を別に設けた。２４時間培養した後、各ウェルに１０μＬのＭＴＴ（５．０ｍｇ／ｍＬ）を添加し、４時間連続培養した後、各ウェルに１５０μＬのＤＭＳＯを添加して溶解し結晶子を生成させた。酵素標識機で４９２ｎｍで吸光度値（Ａ）を測定して、培地空白ウェルでゼロ調整を行い、細胞生存率を計算した。図４は、自己架橋ポリマーベシクルの細胞毒性結果である。この結果より、自己架橋ポリマーベシクルの濃度が０．５から１．０ｍｇ／ｍＬに増加しても、ＳＫＯＶ３の生存率は９２％より高く、本発明の自己架橋ポリマーベシクルが良好な生体適合性を有することが分かった。
【実施例２２】
【００５１】
（ＭＴＴ法による薬物担持自己架橋ベシクルのＳＫＯＶ３卵巣癌細胞に対する毒性測定）
細胞の培養は、実施例２１と同様にして行った。実験群の各ウェルにサンプルを添加する場合、ＤＯＸ・ＨＣｌ担持のＰＥＧ５ｋ−Ｐ（ＣＤＣ５．８ｋ−ｃｏ−ＴＭＣ２３ｋ）自己架橋ポリマーベシクル、ＤＯＸ・ＨＣｌ担持のＰＥＧ５ｋ−Ｐ（ＣＤＣ５．８ｋ−ｃｏ−ＴＭＣ２３ｋ）及びＧＥ１１−ＰＥＧ６．５ｋ−Ｐ（ＣＤＣ６ｋ−ｃｏ−ＴＭＣ２２．６ｋ）からなる自己架橋ポリマーベシクルＧＥ１１−ＣＬＰｓ（ＧＥ１１含有量がそれぞれ１０％、２０％、３０％である）を、それぞれ対応する各ウェルに添加した。ＤＯＸ・ＨＣｌ濃度範囲を０．０１、０．１、０．５、１、５、１０、２０、４０及び８０μｇ／ｍＬとし、標的分子量を１０％、２０％〜３０％とし、ドキソルビシン塩酸塩リポソーム注射剤群を対照群とした。４時間共培養した後、サンプルを吸い出して新鮮な培地で４４時間連続培養した。その後のＭＴＴ添加、処理、吸光度の測定は、実施例２１と同様にして行った。図５及び図６は、薬物担持自己架橋ポリマーミセルＧＥ１１−ＣＬＰｓＧＥ１１／のＳＫＯＶ３細胞に対する毒性を示す。この結果より、ＤＯＸ・ＨＣｌ担持の２０％のＧＥ１１−ＣＬＰｓＧＥ１１自己架橋ポリマーベシクルのＳＡＫＯＶ３細胞に対する半数致死濃度は２．０１μｇ／ｍＬであった。つまり、ＰＥＧ５ｋ−Ｐ（ＣＤＣ５．８ｋ−ｃｏ−ＴＭＣ２３ｋ）自己架橋ポリマーベシクルよりも半数致死濃度は低く、また、ドキソルビシン塩酸塩リポソーム注射剤（１４．２３μｇ／ｍＬ）よりも低かった。よって、本発明の薬物担持標的自己架橋ベシクルは、卵巣癌細胞を効果的に標的化し、細胞内で薬物を放出して、最後に癌細胞を死滅させることが示された。
【実施例２３】
【００５２】
（ＭＴＴ法による薬物担持自己架橋ポリマーベシクルのＡ２７８０細胞に対する毒性測定）
細胞の培養は、実施例２１と同様にして行った。実験群の各ウェルにサンプルを添加する場合、異なるｔｒａｎｓｆｅｒｒｉｎ含有量、異なる薬量の薬物担持自己架橋ポリマーベシクルに対して、ＣＰＴ・ＨＣｌ担持、Ｍａｌ−ＰＥＧ６ｋ−Ｐ（ＣＤＣ３．６ｋ−ＬＡ１８．８ｋ）及びＰ（ＣＤＣ３．８ｋ−ＬＡ１８．８ｋ）−ＰＥＧ４ｋ−Ｐ（ＣＤＣ３．８ｋ−ＬＡ１８．８ｋ）により製造された自己架橋ポリマーベシクルｔｒａｎｓｆｅｒｒｉｎ−ＣＬＰｓ（実施例１９）を例とし、対応する各ウェルに添加した。ＤＯＸ・ＨＣｌ濃度範囲を０．０１、０．１、０．５、１、５、１０、２０及び４０μｇ／ｍＬとし、標的分子量を１０％、２０％〜３０％とし、Ｐ（ＣＤＣ３．８ｋ−ＬＡ１８．８ｋ）−ＰＥＧ４ｋ−Ｐ（ＣＤＣ３．８ｋ−ＬＡ１８．８ｋ）薬物担持架橋ポリマーベシクル及び遊離ＣＰＴ・ＨＣｌ群を対照群とした。共に４時間培養した後、サンプルを吸い出して新鮮な培地で４４時間連続培養した。その後のＭＴＴ添加、処理、吸光度の測定は、実施例２１と同様にして行った。その結果、Ｐ（ＣＤＣ３．８ｋ−ＬＡ１８．８ｋ）−ＰＥＧ４ｋ−Ｐ（ＣＤＣ３．８ｋ−ＬＡ１８．８ｋ）薬物担持自己架橋ポリマーベシクルのＡ２７８０細胞に対するＩＣ５０が４．１５μｇ／ｍＬであり、特にＣＰＴ・ＨＣｌ担持の３０％のｔｒａｎｓｆｅｒｒｉｎ−ＣＬＰｓのＡ２７８０細胞に対するＩＣ５０が２．０７μｇ／ｍＬ（４．１１μｇ／ｍＬ）であった。つまり、遊離薬物ＣＰＴ・ＨＣｌ（４．１１μｇ／ｍＬ）より低い値を示した。
【００５３】
本発明の薬物担持自己架橋ポリマーミシクルは、卵巣癌細胞を効果的に標的化でき、かつ細胞内で薬物を放出し、最後に細胞を死滅させた。特に標的分子と結合した後では、卵巣癌細胞に対する特異性を大幅に増加させるとともに、薬物による卵巣癌細胞に対する死滅能力を顕著に向上させた。
【００５４】
以上の類似の製造方法を用いて、複数種の薬物担持自己架橋ポリマーベシクルの、卵巣癌細胞に対する毒性を研究した。使用した薬物は、ドキソルビシン塩酸塩（ＤＯＸ・ＨＣｌ）、エピルビシン塩酸塩（Ｅｐｉ・ＨＣｌ）、イリノテカン塩酸塩（ＣＰＴ・ＨＣｌ）及びミトキサントロン塩酸塩（ＭＴＯ・ＨＣｌ）などの親水性抗癌小分子薬及び基因、並びに、パクリタキセル、ドセタキセル及びオラパリブなどの疎水性抗癌薬であった。こうして得られた結果を表４に示す。
【実施例２４】
【００５５】
（薬物担持の自己架橋ベシクル（ＣＬＰｓ及びＧＥ１１−ＣＬＰｓ）の細胞内取込み）
フロー法を用いて薬物担持ベシクルの細胞内取込みを測定した。ＳＫＯＶ３ヒト卵巣癌細胞を用いた。２×１０５個／ｍＬでＳＫＯＶ３細胞を６ウェルプレートに接種し、ウェルごとに９００μＬとし、２４時間後に細胞接着が約７０％になるまで培養した。次に、実験群の各ウェルに薬物担持ベシクルサンプルＣＬＰｓ及びＧＥ１１−ＣＬＰｓをそれぞれ添加し、細胞空白対照ウェル及び生理食塩水対照群（重複２ウェル）を別に設けた。４時間培養した後、各ウェルにおいてパンクレアチンで５分間消化し、かつ生理食塩水で３回洗浄した。フローサイトメータで４８８ｎｍの部位でドキソルビシン蛍光吸収強度を測定して、生理食塩水群を対照とし、細胞内取込み量を計算した。図７は、薬物担持架橋ベシクルの細胞摂取結果である。この結果より、標的の薬物担持自己架橋ベシクルの細胞摂取量が、非標的自己架橋ベシクル及びドキソルビシン塩酸塩リポソーム注射剤より高いことが示され、標的自己架橋ベシクルは、卵巣癌細胞により摂取されて取り込まれることが示される。
【実施例２５】
【００５６】
（薬物担持の自己架橋ポリマーベシクル（ＣＬＰｓ及びＦＡ−ＣＬＰｓ）の血液循環）
全ての動物実験操作は、蘇州大学動物実験センターの規定に適合して行った。実験では、体重が１８〜２０グラムで、４〜６週齢のＢａｌｂ／Ｃヌードマウスを選択した。ベシクルは、ＦＡ−ＰＥＧ６．５ｋ−Ｐ（ＣＤＣ６ｋ−ｃｏ−ＴＭＣ２２．６ｋ）とＰＥＧ５ｋ−Ｐ（ＣＤＣ５．８ｋ−ｃｏ−ＴＭＣ２３ｋ）とを、異なる割合で混合することにより製造し、ＦＡ−ＣＬＰｓと命名した。ＦＡのポリマーベシクルでの標的割合が２０％である場合、粒径は１００ｎｍであり、粒径分布は０．１０であり、ＦＡ２０−ＣＬＰｓと命名した。薬物はＤＯＸ・ＨＣｌを用いた。ＤＯＸ・ＨＣｌ担持のＣＬＰｓベシクル、ＦＡ−ＣＬＰｓベシクル及びＤＯＸ・ＨＣｌをマウス内（ＤＯＸ薬量を１０ｍｇ／ｋｇとする）に尾静脈注射し、０、０．２５、０．５、１、２、４、８、１２及び２４時間後に約１０μＬの血を採取した。差分法により血液重量を正確に計算して、濃度が１％の１００μＬのトリトン及び５００μＬの抽出液（ＤＭＦが２０ｍＭのＤＴＴ及び１ＭのＨＣｌを含有する）を添加した。次に、遠心分離（２００００回転／分間、２０分間）した後、上澄み液を採取し、蛍光により各時点でのＤＯＸ・ＨＣｌの量を測定した。計算から明らかなように、薬物担持ＦＡ−ＣＬＰｓ自己架橋ポリマーベシクル及び薬物担持ＣＬＰｓ自己架橋ポリマーベシクルのマウス内での消失半減期は、それぞれ４．２３及び４．１６時間であったが、一方、ＤＯＸ・ＨＣｌの消失半減期は、０．２７時間だけであった。この結果から、本発明に係る自己架橋ポリマーベシクルは、マウス内で安定し、循環時間が長いことが示された。他の薬物担持自己架橋ポリマーベシクルも、血液循環実験の操作と計算方法を同様にして行い、結果を表４に示す。
【実施例２６】
【００５７】
（薬物担持の自己架橋ポリマーベシクルＣＬＰｓ及びＧＥ１１−ＣＬＰｓの血液循環）
実施例２５と同様に、ＧＥ１１−ＰＥＧ６．５ｋ−Ｐ（ＣＤＣ６ｋ−ｃｏ−ＴＭＣ２２．６ｋ）とＰＥＧ５ｋ−Ｐ（ＣＤＣ５．８ｋ−ｃｏ−ＴＭＣ２３ｋ）とを混合することにより自己架橋ベシクルＧＥ１１−ＣＬＰｓを製造した。ＧＥ１１−ＣＬＰｓ自己架橋ベシクル及び自己架橋ベシクルＣＬＰｓでＤＯＸ・ＨＣｌを担持した後、Ｂａｌｂ／Ｃヌードマウスに尾静脈注射し、血液循環を検討した。なお、ＤＯＸ・ＨＣｌ及びドキソルビシン塩酸塩リポソーム注射剤ＤＯＸ−ＬＰｓを対照群に用いた。その結果、図１０に示すように、ＧＥ１１−ＣＬＰｓ及びＣＬＰｓベシクルは、４８時間後にも５．０ＩＤ％／ｇであった。計算から明らかなように、ＧＥ１１−ＣＬＰｓ自己架橋ベシクル及びＣＬＰｓ自己架橋ベシクルのマウス体内での消失半減期は、それぞれ４．９９及び４．７６時間であるため、マウス内で安定し、循環時間が長いことを示した。その結果を表４に示す。
【実施例２７】
【００５８】
（自己架橋ベシクルＦＡ−ＣＬＰｓのＳＫＯＶ３卵巣癌担持マウスでの生体撮像）
生体結像実験は、体重が約１８〜２０グラムで、４〜６週齢のＢａｌｂ  ／Ｃヌードマウスを選択し、５×１０６個のＳＫＯＶ３ヒト卵巣癌細胞を皮下注射し、約３〜４週間後、腫瘍のサイズが１００〜２００ｍｍ３である場合に実験を開始した。ＦＡ−ＰＥＧ６．５ｋ−Ｐ（ＣＤＣ６ｋ−ｃｏ−ＴＭＣ２２．６ｋ）とＰＥＧ５ｋ−Ｐ（ＣＤＣ５．８ｋ−ｃｏ−ＴＭＣ２３ｋ）を１：５で混合して、自己架橋ポリマーベシクルＦＡ２０−ＣＬＰｓ及び自己架橋ベシクルＣＬＰｓを例とした。蛍光物質ｃｙ−７で標識されたＦＡ２０−ＣＬＰｓと非標的のＣＬＰｓをマウス体内に尾静脈注射し、次に異なる時点の１、２、４、６、８、１２、２４、４８時間において、小動物生体撮像装置でベシクルの行方を追跡した。実験結果から、ＦＡ２０−ＣＬＰｓが腫瘍部位に早く累積され、かつ４８時間後にも蛍光が強いことが分かった。ＦＡ２０−ＣＬＰｓが卵巣癌腫瘍部位に能動的に標的し、富化でき、卵巣癌細胞に対して非常に高い特異性を有することを表した。他の自己架橋ポリマーベシクルの生体撮像実験の操作と計算方法を同様にして行った。その結果を表４に示す。
Ｅｐｉ・ＨＣｌ担持、ｃｙ−７標識のＣＬＰｓとＧＥ１１−ＣＬＰｓを製造した。生体撮影実験における腫瘍の接種及び尾静脈投与は上記と同様にして行った。この結果、両者が卵巣腫瘍部位に速く累積されることを見出し、ＣＬＰｓが４〜６時間で消失し、ＧＥ１１−ＣＬＰｓは４８時間後にも腫瘍部位に蛍光が強かった。このことから、ＧＥ１１−ＣＬＰｓが卵巣腫瘍部位に能動的に標的し、富化できることが示された。
【実施例２８】
【００５９】
（薬物担持自己架橋ポリマーベシクルＣＬＰｓ及びｔｒａｎｓｆｅｒｒｉｎ−ＣＬＰｓのＡ２７８０卵巣癌担持マウスでの生体撮像実験）
生体結像実験は、体重が約１８〜２０グラムで、４〜６週齢のＢａｌｂ  ／Ｃヌードマウスを選択し、５×１０６個のＡ２７８０ヒト卵巣癌細胞を皮下注射した。約３〜４週間後、腫瘍のサイズが１００〜２００ｍｍ３である場合に実験を開始した。ｔｒａｎｓｆｅｒｒｉｎ−ＰＥＧ６．５ｋ−Ｐ（ＣＤＣ３．８ｋ−ｃｏ−ＬＡ１３．８ｋ）とＰＥＧ５ｋ−Ｐ（ＣＤＣ３．７ｋ−ｃｏ−ＬＡ１４．６ｋ）とを混合することにより製造された標的自己架橋ベシクルｔｒａｎｓｆｅｒｒｉｎ−ＣＬＰｓと薬物担持の自己架橋ベシクルＣＬＰｓは、ｃｙ−５で標識され、疎水性薬物のドセタキセルＤＴＸを担持し、実施例２７と同様に操作して生体撮影を検討した。実験結果から、ＤＴＸ担持のｔｒａｎｓｆｅｒｒｉｎ−ＣＬＰｓは腫瘍部位に早く累積され、かつ４８時間後にも腫瘍部位で蛍光が強いことが分かった。ｔｒａｎｓｆｅｒｒｉｎ−ＣＬＰｓが腫瘍部位に能動的に標的し富化でき、薬物担持ＣＬＰｓ自己架橋ベシクルが腫瘍に入った２時間後にすぐに代謝され、かつ強度が低いことが示された。
【実施例２９】
【００６０】
（薬物担持自己架橋ポリマーベシクルＣＬＰｓ及びＦＡ−ＣＬＰｓのＳＫＯＶ３卵巣癌担持マウスでの体内生体分布）
サンプルＦＡ２０−ＣＬＰｓの製造、生体分布実験における腫瘍の接種及び尾静脈投与は、実施例２７と同様にして行った。ＦＡ２０−ＣＬＰｓ及びＣＬＰｓをマウス内（ＤＯＸ・ＨＣｌ：１０ｍｇ／ｋｇ）に尾静脈注射し、１２時間後にマウスを殺処理し、腫瘍及び心臓、肝臓、脾臓、肺臓及び腎臓組織を転出し、洗浄し秤量した後に５００μＬの１％のトリトンをホモジナイザーにより粉砕して、９００μＬのＤＭＦを添加して抽出した（２０ｍＭのＤＴＴ、１ＭのＨＣｌを含有した）。遠心分離（２００００回転／分間、２０分間）した後、上澄み液を採取し、蛍光により各時点でのＤＯＸ・ＨＣｌの量を測定した。図８において、横座標は、組織器官であり、縦座標は、１グラムの腫瘍又は組織中のＤＯＸ・ＨＣｌが占めるＤＯＸ・ＨＣｌ注射量（ＩＤ％／ｇ）である。ＦＡ−ＣＬＰｓ、ＣＬＰｓ及びＤＯＸ・ＨＣｌを注射した１２時間後に腫瘍に累積されるＤＯＸ・ＨＣｌ量は、それぞれ６．５４、２．５３及び１．０２ＩＤ％／ｇであった。この結果、ＦＡ−ＣＬＰｓは、ＣＬＰｓ及びＤＯＸ・ＨＣｌの３及び６倍であり、薬物担持ＦＡ−ＣＬＰｓが能動的標的化により腫瘍部位に累積されることが多いことが示された。こうして、卵巣癌細胞に対して顕著な特異性を有し、卵巣癌細胞の殺傷に役立つことが示された。その結果を表４に示す。
【実施例３０】
【００６１】
（薬物担持自己架橋ポリマーベシクルＣＬＰｓ及びＧＥ１１−ＣＬＰｓのＳＫＯＶ３卵巣癌担持マウスでの体内生体分布）
腫瘍の接種、尾静脈投与、及び動物の操作は、実施例２７と同様にして行った。ＤＯＸ・ＨＣｌ担持のＧＥ１１−ＣＬＰｓ、ＣＬＰｓ及びドキソルビシン塩酸塩リポソーム注射剤ＤＯＸ−ＬＰｓをマウス体内（ＤＯＸ・ＨＣｌ：１０ｍｇ／ｋｇ）に尾静脈注射した。６時間後、ＧＥ１１−ＣＬＰｓ、ＣＬＰｓ及びＤＯＸ−ＬＰの腫瘍に累積されるＤＯＸ・ＨＣｌ量は、それぞれ８．６３、３．５２及び１．８２ＩＤ％／ｇであった。この結果、ＧＥ１１−ＣＬＰｓは、後記した両者の２及び５倍であり、薬物担持ＧＥ１１−ＣＬＰｓが能動的標的化により腫瘍部位に累積されることが多いことが示された（図９参照）。
【実施例３１】
【００６２】
（薬物担持自己架橋ポリマーベシクルＧＥ１１−ＣＬＰｓのＢａｌｂ／Ｃマウスに対する最大耐量（ＭＴＤ））
体重が約１８〜２０グラムで、４〜６週齢のＢａｌｂ／Ｃヌードマウスを選択した。薬物担持自己架橋ポリマーベシクルＧＥ１１−ＣＬＰｓ及びドキソルビシン塩酸塩リポソーム注射剤を単量注射し、ドキソルビシンの濃度を、それぞれ１２０ｍｇ／ｋｇ、１４０ｍｇ／ｋｇ、１６０ｍｇ／ｋｇ、１８０ｍｇ／ｋｇ及び２００ｍｇ／ｋｇとし、ドキソルビシン塩酸塩リポソーム注射剤の濃度を２０ｍｇ／ｋｇとして。マウスが群ごとに５匹とし、最後の１０日間において、マウスの精神状態及び測定体重を毎日観察した。最大耐量の標準は、マウスが偶発的な死でないこと、及びマウス体重が１５％より小さいこととした。図１０Ａ及び１０Ｂの各成分のマウス体重変化と生存率から、薬物担持自己架橋ポリマーベシクルの最大耐量が１６０ｍｇ／ｋｇであり、ドキソルビシン塩酸塩リポソーム注射剤の最大耐量が２０ｍｇ／ｋｇであることが分かった。これにより、標的薬物担持自己架橋ベシクルは、マウスに対して高い耐性を有し、治療濃度域を大幅に向上させることが分かった。
【実施例３２】
【００６３】
（薬物担持自己架橋ポリマーベシクルＧＥ１１−ＣＬＰｓ及びＣＬＰｓのＳＫＯＶ３皮下卵巣癌担持のマウスでの抗腫瘍効果、体重変化及び生存率）
体重が約１８〜２０グラムで、４〜６週齢のＢａｌｂ  ／Ｃヌードマウスを選択した。５×１０６個のＳＫＯＶ３ヒト卵巣癌細胞を皮下注射し、約２週間後、腫瘍のサイズが３０〜５０ｍｍ３である場合に実験を開始した。ＧＥ１１−ＰＥＧ６．５ｋ−Ｐ（ＣＤＣ６ｋ−ｃｏ−ＴＭＣ２２．６ｋ）とＰＥＧ５ｋ−Ｐ（ＣＤＣ５．８ｋ−ｃｏ−ＴＭＣ２３ｋ）を１：５で混合することにより製造されたＤＯＸ・ＨＣｌ担持の標的自己架橋ベシクルＧＥ１１−ＣＬＰｓ、非標的ＣＬＰｓ、ＤＯＸ−ＬＰｓ及びＰＢＳを尾静脈注射した。図１１から明らかなように、ＧＥ１１−ＣＬＰｓ治療群の１８日目において、腫瘍が顕著に抑制され、薬物担持ＣＬＰｓ群の腫瘍が増殖し、マウス体重はほとんど変化しなかった。ＤＯＸ−ＬＰｓは、腫瘍の増殖も抑制できるが、ＤＯＸ−ＬＰｓ群のマウス体重は、１２日目に１８％低下することから、そのマウスへの毒性や副作用が大きいことを示した。ＧＥ１１−ＣＬＰｓ治療群は、６２日間後に全て生存し、ＤＯＸ−ＬＰｓ群は、４２日目に全て死滅し、ＰＢＳ群は、４２日目に全て死滅した。したがって、薬物担持自己架橋ベシクルは、腫瘍を効果的に抑制でき、マウスに対して毒性や副作用がなく、腫瘍担持マウスの生存時間を延長することができることが示された。
【実施例３３】
【００６４】
（薬物担持標的自己架橋ポリマーベシクルＧＥ１１−ＣＬＰｓのＳＫＯＶ３皮下卵巣癌担持のマウスでの一回投与量の抗腫瘍効果、体重変化及び生存率）
皮下ＳＫＯＶ３腫瘍モデルの確立、尾静脈投与方式及びデータ収集は、実施例３２と同様にして行った。ＤＯＸ・ＨＣｌ担持のＧＥ１１−ＣＬＰｓ、ドキソルビシン塩酸塩リポソーム注射剤ＤＯＸ−ＬＰｓ及びＰＢＳを一回投与量で尾静脈注射した。ＤＯＸ・ＨＣｌ担持のＧＥ１１−ＣＬＰｓ自己架橋ベシクルのドキソルビシン薬量は、２０ｍｇ／ｋｇ、４０ｍｇ／ｋｇ及び６０ｍｇ／ｋｇであり、ＤＯＸ−ＬＰｓのドキソルビシン濃度は１０ｍｇ／ｋｇ及び１５ｍｇ／ｋｇであった。図１２から、ＧＥ１１−ＣＬＰｓドキソルビシン濃度が６０ｍｇ／ｋｇである治療群の１８日間において、腫瘍が顕著に抑制され、ドキソルビシン濃度が２０ｍｇ／ｋｇ及び４０ｍｇ／ｋｇである場合に腫瘍が増殖し、全ての群のマウス体重はほとんど変化しないが分かった。ＤＯＸ−ＬＰｓは、ドキソルビシン濃度が１０ｍｇ／ｋｇ及び１５ｍｇ／ｋｇの一回投与量でも腫瘍の増殖を抑制することができなかった。ＧＥ１１−ＣＬＰｓ治療群は、４９日間後に全て生存し、ＤＯＸ−ＬＰｓ群は、４２及び４３日目に全て死滅し、ＰＢＳ群は、３４日目に全て死滅した。
【実施例３４】
【００６５】
（薬物担持標的自己架橋ポリマーベシクルｔｒａｎｓｆｅｒｒｉｎ−ＣＬＰｓ及びＣＬＰｓのＡ２７８０皮下卵巣癌担持のマウスでの抗腫瘍効果、体重変化及び生存率）
皮下Ａ２７８０腫瘍モデルの確立、尾静脈投与方式及びデータ収集は、実施例３２と同様にして行った。腫瘍のサイズが３０〜５０ｍｍ３である場合に実験を開始した。ｔｒａｎｓｆｅｒｒｉｎ−ＰＥＧ６．５ｋ−Ｐ（ＣＤＣ３．８ｋ−ｃｏ−ＬＡ１３．８ｋ）とＰＥＧ５ｋ−Ｐ（ＣＤＣ３．７ｋ−ｃｏ−ＬＡ１４．６ｋ）を１：５で混合することにより製造されたＣＰＴ・ＨＣｌ担持の標的自己架橋ｔｒａｎｓｆｅｒｒｉｎ−ＣＬＰｓ、非標的ＣＬＰｓ、遊離ＣＰＴ・ＨＣｌを尾静脈注射した。ｃＲＧＤ−ＰＥＧ６ｋ−Ｐ（ＣＤＣ４．６ｋ−ｃｏ−ＴＭＣ１８．６ｋ）とＰＥＧ５ｋ−Ｐ（ＣＤＣ４．９ｋ−ｃｏ−ＴＭＣ１９ｋ）とを１：５で混合することにより製造されたＤＯＸ・ＨＣｌ担持の自己架橋ベシクルｃＲＧＤ−ＣＬＰｓを対照群とした。この結果から、ｔｒａｎｓｆｅｒｒｉｎ−ＣＬＰｓで１８日間治療した場合、腫瘍が顕著に抑制され、薬物担持ＣＬＰｓ群の腫瘍が少し増殖し、マウス体重は、ほとんど変化しないことを見出した。ｃＲＧＤ−ＣＬＰｓ群のマウス体重は変化しないが、腫瘍の抑制が前者より顕著に弱く、腫瘍のサイズが前者の３倍であり、ｃＲＧＤの卵巣癌に対する標的性が顕著ではないことが示された。ＣＰＴ・ＨＣｌは、腫瘍の増殖を抑制できるが、ＣＰＴ・ＨＣｌ群のマウス体重は、１０日目に１８％低下した。ｔｒａｎｓｆｅｒｒｉｎ−ＣＬＰｓ治療群は、７２日間後に全て生存し、ＣＰＴ・ＨＣｌ群は、２８日目に全て死滅し、ＰＢＳ群は、３７日目に全て死滅した。
【実施例３５】
【００６６】
（薬物担持標的自己架橋ポリマーベシクルＧＥ１１−ＣＬＰｓ及びＣＬＰｓのＳＫＯＶ３原位置卵巣癌担持のマウスでの抗腫瘍効果、体重変化及び生存率）
ＤＯＸ・ＨＣｌ担持の自己架橋ベシクルＧＥ１１−ＣＬＰｓ、非標的ＣＬＰｓ、ＤＯＸ−ＬＰｓ及びＰＢＳをＳＫＯＶ３原位置卵巣癌担持のマウスに尾静脈注射した。ＧＥ１１−ＣＬＰｓ治療群は、１６日間において、腫瘍生体発光強度が弱くなり続け、薬物担持ＣＬＰ群の腫瘍生体発光強度が一定に増加し、マウスの体重はほとんど変化しなかった。ＤＯＸ−ＬＰｓは、腫瘍の増殖も抑制できるが、ＤＯＸ−ＬＰｓのマウス体重は、４日目に２１％低下した。ＧＥ１１−ＣＬＰｓ治療群は４５日間後に全て生存し、ＤＯＸ−ＬＰｓ群は３２日目に全て死滅し、ＰＢＳ群は、２３日目に全て死滅した。したがって、標的分子と結合された薬物担持自己架橋ベシクルＧＥ１１−ＣＬＰｓは、原位置卵巣癌の腫瘍の増殖を効果的に抑制でき、毒性や副作用がなく、さらに、腫瘍担持マウスの生存時間を延長することができることが示された。
【００６７】
上記類似の実験方法を用いて、複数種の異なる薬物担持の自己架橋ポリマーベシクルが卵巣癌担持のマウスに及ぼす影響を検討した。その結果を表４に示す。
【表４】
2019507190.tif 000024
【図１】
2019507190.tif 000029
【図２】
2019507190.tif 000030
【図３】
2019507190.tif 000031
【図４】
2019507190.tif 000032
【図５】
2019507190.tif 000033
【図６】
2019507190.tif 000034
【図７】
2019507190.tif 000035
【図８】
2019507190.tif 000036
【図９】
2019507190.tif 000037
【図１０】
2019507190.tif 000038
【図１１】
2019507190.tif 000039
【図１２】
2019507190.tif 000040
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
ジチオカーボネートモノマー含有ポリマーを標的分子と結合して製造され、
前記標的分子は、ＧＥ１１ポリペプチド、葉酸ＦＡ、トランスフェリンｔｒａｎｓｆｅｒｒｉｎ、又はハーセプチンタンパク質であり、
前記ジチオカーボネートモノマー含有ポリマーの化学構造式は、式Ｉ又は式ＩＩのいずれかであり、
【化１】
2019507190.tif 000041
（式Ｉ）                                          
【化２】
2019507190.tif 000042
（式ＩＩ）
Ｒ１は、以下の基から選択される１種であり、
【化３】
2019507190.tif 000043
Ｒ２は、以下の基から選択される１種であり、
【化４】
2019507190.tif 000044
ｋが１１３〜１７０で、ｘが１５〜４５で、ｙが８０〜３００で、ｍが２２０〜２８０であり、
前記ジチオカーボネートモノマー含有ポリマーの化学構造式が式Ｉである場合、分子量は３０〜５５ｋＤａであり、
前記ジチオカーボネートモノマー含有ポリマーの化学構造式が式ＩＩである場合、分子量は６０〜９５ｋＤａであることを特徴とする、卵巣癌用の特異的に標的化された生分解性両親媒性ポリマー。
【請求項２】
（１）請求項１に記載の卵巣癌用の特異的に標的化された生分解性両親媒性ポリマーにより製造されるか、
（２）請求項１に記載のジチオカーボネートモノマー含有ポリマーにより製造されるか、
（３）請求項１に記載の卵巣癌用の特異的に標的化された生分解性両親媒性ポリマーとジチオカーボネートモノマー含有ポリマーにより製造されるか、
（４）請求項１に記載のジチオカーボネートモノマーのポリマーにより製造されたベシクル表面に、ＧＥ１１ポリペプチド、葉酸、トランスフェリン又はハーセプチンタンパク質である標的化分子をカップリングすることにより製造されるるか、の一つによって製造されることを特徴とするポリマーベシクル。
【請求項３】
前記ポリマーベシクルは自己架橋ポリマーベシクルであり、前記自己架橋ポリマーベシクルの粒子径は５０〜１６０ｎｍであることを特徴とする、請求項２に記載のポリマーベシクル。
【請求項４】
前記ポリマーベシクルは、請求項１に記載の卵巣癌用の特異的に標的化された生分解性両親媒性ポリマーとジチオカーボネートモノマー含有ポリマーにより製造され、
前記卵巣癌用の特異的に標的化された生分解性両親媒性ポリマーの使用量は、質量百分率で１〜４０ｗｔ．％であることを特徴とする、請求項２に記載のポリマーベシクル。
【請求項５】
請求項２〜４に記載のいずれか一種のポリマーベシクルの、卵巣癌治療薬の担体としての使用。
【請求項６】
前記卵巣癌治療薬は、小分子抗癌薬であることを特徴とする、請求項５に記載の使用。
【請求項７】
前記小分子抗癌薬は、パクリタキセル、ドセタキセル、ドキソルビシン、オラパリブ、ゲフィチニブ、ドキソルビシン塩酸塩、エピルビシン塩酸塩又はイリノテカン塩酸塩であることを特徴とする、請求項６に記載の使用。
【請求項８】
請求項１に記載の卵巣癌用の特異的に標的化された生分解性両親媒性ポリマーの、卵巣癌を治療するナノ薬物の製造における使用。
【請求項９】
請求項２に記載のポリマーベシクルの、卵巣癌を治療するナノ薬物の製造における使用。
【国際調査報告】
2019507190.tif 000045
2019507190.tif 000046
2019507190.tif 000047
2019507190.tif 000048